Глазурь
GLAZE

Изобретение относится к технологии силикатов, в частности, к составам глазурей, которые могут быть использованы для нанесения на керамические изделия декоративно-художественного назначения.
2
2
3
2
3
2
2
2
3
2
-7
-1
Известна глазурь, содержащая, мас. %: SiO 40,25-43,53; AlO 10,34-12,98; CaO 0,36-0,39; FeO 0,27-0,29; KO 1,54-1,95; NaO 5,65-6,89; BO 6,59-7,97; MnO 4,0-5,0; PbO 20,0-25,0; ZnO 4,0-5,0 [1]. КТР такой глазури составляет (63-66)×10°C, а температура обжига 940-1000°C.
Задачей изобретения является снижение температуры обжига глазури.
2
2
3
2
3
2
2
3
2
2
2
2
3
2
3
2
2
3
2
2
Технический результат достигается тем, что глазурь, включающая SiO, AlO, CaO, FeO, NaO, BO, MnO, PbO, дополнительно содержит BaO и TeO, при следующем соотношении компонентов, мас. %: SiO 20,0-30,0; AlO 5,3-8,0; CaO 0,3-0,5; FeO 02-0,3; NaO 22,4-23,4; BO 6,0-8,0; MnO 4,0-5,0; PbO 20,0-25,0; BaO 6,5-7,5; TeO 3,0-4,0.
В таблице приведены составы глазури.
Взвешенные в требуемых количествах компоненты (кварцевый песок, стеклобой, бура, сода, свинцовый глет и др.) просеивают через сито №014 и смешивают. Компоненты сплавляют при температуре 1230-1300°C. Расплавленную фритту гранулируют в воду и размалывают мокрым способом с добавкой до прохождения через сетку №0056. Суспензию наносят на изделия и при температуре 850-870°C проводят обжиг.
Источник информации
1. SU 1039906, C03C 8/10, 1983.